(57)【要約】【課題】肌に貼り付けた状態で視認し難いナノファイバ層を備えるナノファイバシートを提供すること。【解決手段】本発明のナノファイバシート１０は、基材層１２と、該基材層１２の一方の面側に配された高分子化合物のナノファイバを含むナノファイバ層１１とを備えている。ナノファイバ層１１は、その周縁端１７の厚みが０．１μｍ以上１０μｍ以下であり、且つ該周縁端１７から内方に向かって漸次厚みが増加するグラデーション領域Ｇを３ｍｍ以上有している。前記グラデーション領域における内方端と前記周縁端との厚みの差が５μｍ以上であることが好ましい。【選択図】図２
2020090097.tif 000002
【特許請求の範囲】
【請求項１】
基材層と、該基材層の一方の面側に配された高分子化合物のナノファイバを含むナノファイバ層とを備えるナノファイバシートであって、
前記ナノファイバ層は、その周縁端の厚みが０．１μｍ以上１０μｍ以下であり、且つ該周縁端から内方に向かって漸次厚みが増加するグラデーション領域を３ｍｍ以上有している、ナノファイバシート。
【請求項２】
前記グラデーション領域における内方端と前記周縁端との厚みの差が５μｍ以上である、請求項１に記載のナノファイバシート。
【請求項３】
前記ナノファイバ層の平面視形状が、曲率が異なる複数の曲線部分を輪郭に含む形状、複数の直線部分を輪郭に含む形状、又は該曲線部分と該直線部分とを輪郭に含む形状である、請求項１又は２に記載のナノファイバシート。
【請求項４】
前記ナノファイバ層が前記基材層に隣接して配置されており、前記基材層は通気性を有している、請求項１〜３の何れか１項に記載のナノファイバシート。
【請求項５】
前記ナノファイバ層が前記基材層に隣接して配置されており、前記基材層は、ナノファイバの繊維径よりも大きな幅の複数の凹部又は凸部を該ナノファイバ層と対向する面に有している、請求項１〜４の何れか１項に記載のナノファイバシート。
【請求項６】
前記ナノファイバ層は水不溶性である、請求項１〜５の何れか１項に記載のナノファイバシート。
【請求項７】
対象物の表面に貼付け可能な粘着層を備えており、
該粘着層が、前記基材層と前記ナノファイバ層との間、又は前記ナノファイバ層の前記基材層とは反対側の面に配されている、請求項１〜６の何れか１項に記載のナノファイバシート。
【請求項８】
請求項１〜７の何れか１項に記載のナノファイバシートの使用方法であって、
対象物の表面に前記ナノファイバ層を当接させ、且つ該ナノファイバ層を湿潤させた状態で使用する、ナノファイバシートの使用方法。
【請求項９】
対象物の表面を液状物で湿潤させた状態で、該表面に前記ナノファイバ層を付着させる、請求項８に記載のナノファイバシートの使用方法。
【請求項１０】
対象物の表面に前記ナノファイバ層を付着させた状態で、該ナノファイバ層を液状物で湿潤させる、請求項８に記載のナノファイバシートの使用方法。
【請求項１１】
前記ナノファイバ層を液状物で湿潤させた状態で、対象物の表面に前記ナノファイバ層を付着させる、請求項８に記載のナノファイバシートの使用方法。
【請求項１２】
基材層と、該基材層の一方の面に配置された厚み５．１μｍ以上５００μｍ以下の極薄シートとを備える積層シートであって、
前記極薄シートは、該極薄シートが適用される部位に応じた輪郭形状を有しており、
前記極薄シートは、その周縁端から内方に向かって厚みが漸次増加するテーパー状の周縁領域を有しており、
前記基材層は、前記極薄シートの前記周縁端から外方に向かって延出する領域を有している、積層シート。
【請求項１３】
前記極薄シートは、ヒトの身体の表面部位に応じた輪郭形状を有している、請求項１２に記載の積層シート。
【請求項１４】
前記極薄シートは、高分子化合物のナノファイバを含むナノファイバ層により形成されている、請求項１２又は１３に記載の積層シート。
【請求項１５】
前記極薄シートの周縁端の厚みは、０．１μｍ以上１０μｍ以下である、請求項１２〜１４の何れか１項に記載の積層シート。
【請求項１６】
前記テーパー状の周縁領域は、前記極薄シートの前記周縁端から内方に向かって幅５ｍｍ以内の領域に形成されている、請求項１２〜１５の何れか１項に記載の積層シート。
【請求項１７】
前記極薄シートの輪郭線は、該輪郭線の全長のうちの半分超の長さの部分が曲線によって構成されている、請求項１２〜１６の何れか１項に記載の積層シート。
【発明の詳細な説明】
【技術分野】
【０００１】
本発明は、ナノファイバシート及びその使用方法に関する。
【背景技術】
【０００２】
肌に貼り付けて、シミや皺を隠蔽する化粧用シートとして、電界紡糸法（エレクトロスピニング法）によって、ナノサイズの直径の繊維（以下、繊維ともいう）を堆積させた繊維シートが知られている。例えば、特許文献１には、親水化処理された基材シートと、ナノファイバシートと、カバーシートを具備する化粧用シートが記載されている。また、特許文献２には、糊となる成分を配合した美容液をしみこませたナノファイバ不織布からなる化粧用シートが記載されている。
【０００３】
前記ナノファイバシートの製造方法として、特許文献３には、噴射装置をジグザグに移動させながら、高電圧を印加した吐出口から高分子溶液を吐出させてナノファイバを堆積させる、ナノファイバシートの製造方法が記載されている。また、特許文献４には、捕集シートの端部の外側に降り注いだナノファイバが、捕集シートの裏面側の一部に電気的に吸着される位置にナノファイバのノズルを位置させる製造方法が記載されている。特許文献４によれば、前記製造方法によってナノファイバを捕集シートの裏面側まで回り込むように堆積させたシートが得られることが記載されている。また、特許文献５には、電界紡糸法により得られたナノファイバ不織布の幅方向の端部を除去する端面処理手段を備える製造方法が記載されている。特許文献５によれば、端部まで一定の厚みを有するナノファイバシートを製造することができる。
【先行技術文献】
【特許文献】
【０００４】
【特許文献１】特開２０１４−１５２１６０号公報
【特許文献２】特開２０１３−２８５５２号公報
【特許文献３】特開２００８−１９６０６１号公報
【特許文献４】特開２０１１−８４８４２号公報
【特許文献５】特開２０１３−２２７６８８号公報
【発明の概要】
【発明が解決しようとする課題】
【０００５】
化粧用シートを肌に貼り付けると、該化粧用シートを視認できることがあり、化粧用シートの存在が認識されてしまうことがある。特に化粧用シートを肌に貼り付けた後、該化粧用シートの上からファンデーション等の化粧料を付着させた場合、化粧用シートの存在が際立ち、自然な見た目に仕上げることが困難であった。
特許文献１及び２の化粧用シートは、肌に貼付すると、該化粧用シートが視認され得るため、自然な見た目に仕上げる点が不十分であった。特許文献３〜５は、肌に貼付されたナノファイバシートを視認され難くする技術を開示するものではない。
【０００６】
したがって本発明の課題は、従来技術の欠点を解消し得るナノファイバシート及びその使用方法を提供することにある。
【課題を解決するための手段】
【０００７】
本発明は、基材層と、該基材層の一方の面側に積層された高分子化合物のナノファイバを含むナノファイバ層とを備えるナノファイバシートであって、
前記ナノファイバ層は、その周縁端の厚みが０．１μｍ以上１０μｍ以下であり、且つ該周縁端から内方に向かって漸次厚みが増加するグラデーション領域を３ｍｍ以上有している、ナノファイバシートを提供するものである。
【０００８】
また、本発明は、前記ナノファイバシートの使用方法であって、対象物の表面に前記ナノファイバ層を当接させ、且つ該ナノファイバ層を湿潤させた状態で使用する、ナノファイバシートの使用方法を提供するものである。
【０００９】
更に本発明は、基材層と、該基材層の一方の面に配置された極薄シートとを備える積層シートを提供するものである。
前記極薄シートは厚み５．１μｍ以上５００μｍ以下であることが好ましい。
前記極薄シートは、該極薄シートが適用される部位に応じた輪郭形状を有していることが好ましい。
前記極薄シートは、その周縁端から内方に向かって厚みが漸次増加するテーパー状の周縁領域を有していることが好ましい。
前記基材層は、前記極薄シートの前記周縁端から外方に向かって延出する領域を有していることが好ましい。
【発明の効果】
【００１０】
本発明によれば、肌に貼り付けた状態で視認し難いナノファイバ層を備えるナノファイバシート及びその使用方法が提供される。
【図面の簡単な説明】
【００１１】
【図１】図１は、本発明のナノファイバシートの一実施形態を模式的に示す平面図である。
【図２】図２は、図１のＩＩ−ＩＩ線断面図である。
【図３】図３は、図１に示すナノファイバシートの斜視図である。
【図４】図４は、図２に示すグラデーション領域の傾斜角度を説明する模式図である。
【図５】図５は、本発明のナノファイバシートの別の実施形態を模式的に示す図２相当図である。
【図６】図６は、本発明のナノファイバシートのさらに別の実施形態を模式的に示す図２相当図である。
【図７】図７は、本発明のナノファイバシートのさらに別の実施形態を模式的に示す図２相当図である。
【図８】図８は、図１に示すナノファイバシートの使用方法を説明する模式図である。
【図９】図９は、図１に示すナノファイバシートの製造方法を説明する模式図である。
【図１０】図１０は、参考例におけるナノファイバ層の断面輪郭曲線を示すグラフである。
【図１１】図１１は、グラデーション領域の特定方法の一例を示す平面図である。
【発明を実施するための形態】
【００１２】
以下本発明を、その好ましい実施形態に基づき図面を参照しながら説明する。図１〜図３に、本発明のナノファイバシートの一実施形態を示す。
ナノファイバシート１０は、図１に示すように、基材層１２と、高分子化合物のナノファイバを含むナノファイバ層１１とを備えている。ナノファイバ層１１の一方の面には基材層１２が配置されている。
【００１３】
ナノファイバシート１０におけるナノファイバ層１１は、高分子化合物のナノファイバを含む層である。本明細書においてナノファイバとは、その太さを円相当直径で表した場合、一般に１０ｎｍ以上３０００ｎｍ以下、特に１０ｎｍ以上１０００ｎｍ以下のものである。ナノファイバの太さは、例えば走査型電子顕微鏡（ＳＥＭ）観察によって、繊維を１００００倍に拡大して観察し、その二次元画像から欠陥（ナノ繊維の塊、ナノ繊維の交差部分、ポリマー液滴）を除いた繊維を任意に１０本選び出し、繊維の長手方向に直交する線を引き繊維径を直接読み取ることで測定することができる。
【００１４】
本実施形態のナノファイバ層１１は、図２に示すように、基材層１２が位置する側とは反対側の面に起伏を有している一方、基材層１２と対向する面は平坦である。以下、ナノファイバ層１１における、基材層１２が位置する側とは反対側の面を第１面Ｓ１、基材層１２と対向する面を第２面Ｓ２という。本実施形態のナノファイバ層１１は、図３に示すように、第１面Ｓ１側が内方に向かって隆起した構造を有している。なお、ナノファイバ層１１は非常に薄いものであるが、説明の便宜上、図２及び図３においてはナノファイバ層１１が非常に大きく描かれている。
【００１５】
ナノファイバ層１１の周縁端１７は、平面視においてナノファイバ層１１の輪郭を成している。本実施形態において前記周縁端１７は、ナノファイバ層１１において最も厚みが最小となる部分である。
ナノファイバ層１１は、その周縁端１７の厚みＤ１が０．１μｍ以上１０μｍ以下である。ナノファイバ層１１において、その周縁端１７の厚みＤ１が位置によって異なっている場合、該周縁端１７の厚みの最小値及び最大値が上記の範囲内であることが好ましい。
前記周縁端１７の厚みＤ１（図２参照）は、好ましくは０．３μｍ以上、より好ましくは０．５μｍ以上であり、また１０μｍ以下、好ましくは９μｍ以下、より好ましくは８μｍ以下であり、また好ましくは０．３μｍ以上９μｍ以下、より好ましくは０．５μｍ以上８μｍ以下である。前記の周縁端１７の厚みＤ１は、以下の〔ナノファイバ層の三次元形状の測定方法〕により、測定することができる。
【００１６】
〔ナノファイバ層の三次元形状の測定方法〕
ナノファイバ層１１の周縁端１７の厚みＤ１は、ナノファイバ層の第１面の表面の三次元形状を、レーザー式三次元形状測定システム（例えば、コムス社製、測定システムＥＭＳ２００２ＡＤ−３Ｄ、及びキーエンス社製  変位センサＬＫ−２０００の組合せ）を用いることによって、測定される。先ず、基材層をオートステージ上に載置してナノファイバシートをセットする。次いで、オートステージをＸ軸方向に移動させながら、レーザー変位計を走査させ、所定の計測ピッチＸＰでナノファイバ層の第１面の表面の高さを計測する。そして、オートステージをＸ軸と直交するＹ軸方向に、計測ピッチＹＰずらして、オートステージをＸ軸方向に移動させながら、レーザー変位計を走査させ、所定の計測ピッチＸＰでナノファイバ層の第１面の表面の高さを計測する動作を繰り返すことにより、ナノファイバ層の第１面の表面形状データを得る。Ｘ軸方向の計測ピッチは０．２３５ｍｍとし、Ｙ軸方向の計測ピッチＹＰは０．３５０ｍｍとし、高さ（Ｚ軸）方向の分解能は０．１μｍとする。また、測定範囲は、平面視、即ちＸ軸方向及びＹ軸方向においてナノファイバ層全体が含まれる範囲とし、対象物に応じて計測ピッチは適宜変更しても差し支えない。以上の測定を無荷重下にて行う。そして、測定された三次元形状データに基づいて、ナノファイバ層における周縁端の厚みの測定を行う。以下に前記周縁端との厚みの測定方法の詳細を説明する。特に断らない限り、以下の説明において「厚み」は、三次元形状データに基づいて測定した値のことを意味する。
【００１７】
〔周縁端の厚みの測定方法〕
先ず、平面視におけるナノファイバ層の輪郭形状を表す平面輪郭線を求める。平面輪郭線は、前記三次元形状データに基づいて取得してもよく、顕微鏡等を用いたナノファイバの拡大観察によって取得してもよい。ナノファイバを含むナノファイバ層は、表面から飛び出した繊維が存在すること、及び局所的に繊維の少ない部分や多い部分が形成されていることが一般的であるので、前記三次元形状データに基づいて得られる厚み等の測定値を位置ごとにプロットしたグラフ、具体的には平面輪郭線や後述する断面輪郭線又は８０％厚み等高線がノイズを含んでいることがある。斯かるノイズを除去する観点から、平面輪郭線、断面輪郭線又は８０％厚み等高線に対し、多項近似式による近似曲線化処理を行う。当該処理により複数の近似曲線が得られる場合は、三次元形状データに最も近い近似曲線を選択する。次いで、平面輪郭線を近似曲線化した平面輪郭曲線を三次元形状データに対応させ、該三次元形状データにおけるナノファイバ層の周縁端を特定し、該周縁端の厚みを測定する。
【００１８】
なお簡易的には、ナノファイバ層１１の周縁端１７の厚みＤ１は、接触式の膜厚計〔例えば、ミツトヨ社製ライトマチックＶＬ−５０Ａ（Ｒ５ｍｍ超硬球面測定子）〕を使用することによって測定することもできる。測定時に測定対象に加える荷重は０．０１Ｐａとする。
【００１９】
ナノファイバ層１１は、その周縁端１７から内方に向かって漸次厚みが増加するグラデーション領域Ｇを有している。グラデーション領域Ｇは、周縁端１７から内方に向かって隆起している領域であり、ナノファイバ層１１の周縁端１７を含んでいる。グラデーション領域Ｇは、ナノファイバ層１１の第１面Ｓ１を平面視したとき、後述する内方領域Ｍの輪郭の中央線ＣＬに直交する直交線に沿う断面において、該内方領域Ｍに向かって傾斜している領域である（図２参照）。前記直交線に沿う断面は、例えば、図１におけるＩＩ−ＩＩ線断面である。このような断面は、前述した三次元形状データに基づいて求められる。グラデーション領域の特定方法について以下に詳述する。
【００２０】
〔グラデーション領域の特定方法〕
先ず、前記三次元形状データにおいて、厚みが最大となる位置を頂点位置として特定し、該頂点位置におけるナノファイバ層の厚みを求める。次いで、前記三次元形状データに基づき、厚みが頂点位置の厚みの８０％となる領域の輪郭を示す等高線（以下、「８０％厚み等高線」ともいう）を求め、該等高線の位置を、前記平面輪郭曲線とともに前記三次元形状データに反映させる。例えば、図１１に示すように、前記三次元形状データに平面輪郭曲線Ｃ０及び８０％厚み等高線Ｃ８０を反映させる。この８０％厚み等高線は、前述した近似曲線化処理を行ったものを用いる。次いで、平面輪郭曲線上の任意の位置を第１のポイントとし、該平面輪郭曲線の周長を１０等分する第１〜第１０のポイントを該平面輪郭曲線上に設定する。図１１に示す符号Ｎ１〜Ｎ１０は、第１〜第１０ポイントの一例である。次いで、第１〜第１０のポイントそれぞれにおいて、前記三次元形状データにおけるナノファイバ層の断面輪郭線を求める。断面輪郭線は、平面視において平面輪郭曲線上の第１〜第１０のポイントそれぞれと前記８０％等高線とを最短距離で結ぶ線分に沿って、前記三次元形状データのナノファイバ層を切断したときの断面の輪郭線である。次いで、第１〜第１０のポイントそれぞれにおける断面輪郭線に対し、前述した近似曲線化処理を行い、断面輪郭曲線を取得する。次いで、得られた各断面輪郭曲線に、これと対応する第１〜第１０のポイントの位置を反映させて、断面輪郭曲線におけるナノファイバ層の周縁端の位置を特定する。次いで、得られた各断面輪郭曲線において、周縁端からナノファイバ層の内方に向かって漸次厚みが増加する領域であって、その幅が３ｍｍ以上の傾斜領域を特定する。当該幅は、断面輪郭曲線における、周縁端から頂点位置までの長さ、又は周縁端から後述する最大厚み部までの長さである。また、断面輪郭曲線において漸次厚みが増加するパターンとしては、例えば直線状に増加するパターンや、シグモイド曲線や指数関数曲線等のように曲線状に増加するパターン、多段的に増加するパターン等が挙げられる。そして、第１〜第１０のポイントのうち、前記傾斜領域を有する断面輪郭曲線が確認されたポイントの数を計測する。計測した傾斜領域を有する断面輪郭曲線のポイント数を「ｎ」としたとき、「（ｎ／１０）×１００（％）」により、第１〜第１０のポイントの合計１０箇所に対する、傾斜領域を有する断面輪郭曲線の数の割合（％）を求めることができる。即ち、ナノファイバ層の周縁全長に対してグラデーション領域を何％有しているのかを判断することができる。例えば、第１〜第１０のポイントのうち、５箇所で前記傾斜領域を有する断面輪郭曲線が確認された場合、測定対象のナノファイバ層は、該ナノファイバ層の周縁全長に対しグラデーション領域を５０％有するものと判断することができる。
後述するグラデーション領域Ｇにおける最大厚み部１５の厚みや傾斜角度等といった、グラデーション領域Ｇ及び内方領域Ｍの各寸法は、特に断りがない限り、前記傾斜領域を有する各ポイントの断面輪郭曲線から求められる測定値の算術平均値とする。
【００２１】
本実施形態におけるナノファイバ層１１は、前記グラデーション領域Ｇと、該グラデーション領域Ｇに囲まれた内方領域Ｍとを有している。本実施形態のナノファイバ層１１は、図２に示すように、グラデーション領域Ｇの厚みが一方向に向かって漸次増加しているのに対し、内方領域Ｍにおける厚みは実質的に一定である。したがって内方領域Ｍは、位置によって厚みが若干異なっていることが許容される。例えば平均厚みに対して±２５％程度の範囲で厚みが異なることが許容される。本実施形態において内方領域Ｍの厚みと、グラデーション領域Ｇの最大厚み部１５の厚みＤ３（図２参照）とは同じ厚みである。グラデーション領域Ｇの最大厚み部１５とは、グラデーション領域Ｇの厚みが最大となる部分であり、グラデーション領域Ｇの内方領域Ｍ側の端である。内方領域Ｍは、ナノファイバ層１１の頂点位置における厚みに対する厚みが、好ましくは８０％以上の領域、より好ましくは９０％以上の領域である。内方領域Ｍは、前述の断面輪郭曲線に基づいて特定できる。ナノファイバ層１１は、本実施形態のようにグラデーション領域Ｇと内方領域Ｍとを有するものであってもよく、内方領域を有さずに周縁端と頂点位置との間にグラデーション領域のみを有するものであってもよい。
【００２２】
製造性と取り扱い性の観点から、平面視におけるナノファイバ層１１の最大長は、５００ｍｍ以下であることが好ましく、３００ｍｍ以下であることがより好ましく、１５０ｍｍ以下であることがさらに好ましい。上記と同様の観点から、平面視におけるナノファイバ層１１の最大長は１０ｍｍ以上であることが好ましい。前記「最大長」は、平面視におけるナノファイバ層１１の最大差し渡し長さである。
【００２３】
ナノファイバ層１１を対象物の表面に付着させる付着性をより向上させる観点から、ナノファイバ層１１の周縁全長を１００％とした場合、該周縁全長のうち、グラデーション領域Ｇが存在する部分の合計長さは６０％以上であることが好ましく、８０％以上であることがより好ましく、９０％以上であることがより好ましく、１００％であることがさらに好ましい。上記と同様の観点から、ナノファイバ層１１の周縁全長に亘ってグラデーション領域Ｇが存在していることが好ましい。
ナノファイバ層１１の周縁全長に対するグラデーション領域Ｇが存在する部分の合計長さの割合は、測定の便宜上、前述した〔グラデーション領域の特定方法〕で求めた第１〜第１０のポイントの合計１０箇所に対する、傾斜領域を有する断面輪郭曲線の数の割合（％）として算出することができる。例えば、傾斜領域を有する断面輪郭曲線の数が「６」である場合、ナノファイバ層１１の周縁全長に対するグラデーション領域Ｇが存在する部分の合計長さは「６０％」となる。
【００２４】
ナノファイバシート１０の厚み方向に沿う断面において、内方領域Ｍは、その幅Ｗ２（図２参照）が２００ｍｍ以下であり、好ましくは１５０ｍｍ以下である。内方領域Ｍの幅Ｗ２は、前記断面におけるグラデーション領域Ｇの最大厚み部１５間の距離である。本実施形態におけるナノファイバシート１０は、ナノファイバ層１１に内方領域Ｍを有しているが、ナノファイバシート１０は、内方領域Ｍを有していなくともよい。即ち、ナノファイバシート１０は、前記断面におけるグラデーション領域Ｇの最大厚み部１５間の距離Ｗ２が実質０ｍｍであり、周縁端１７から頂点位置に向かって厚み漸次増加するグラデーション領域のみを有するものであってもよい。この場合、グラデーション領域Ｇの内方端である最大厚み部が頂点位置となる。
【００２５】
ナノファイバ層１１は、その周縁端１７と、グラデーション領域Ｇの最大厚み部１５との間隔Ｗ１が３ｍｍ以上である。ナノファイバ層の周縁端１７と、前記最大厚み部１５との間隔Ｗ１は、周縁端１７からグラデーション領域Ｇの厚みが最大となる部分までの離間距離であり、グラデーション領域Ｇの幅である。即ち、ナノファイバ層１１は、グラデーション領域Ｇを３ｍｍ以上有している。ナノファイバ層１１において周縁端１７と、前記最大厚み部１５との間隔Ｗ１、あるいは該周縁端１７と頂点位置との間隔Ｗ１が、ナノファイバ層１１周縁の位置によって異なっている場合、前記間隔Ｗ１の最小長さが３ｍｍ以上であればよい。以下、ナノファイバ層１１における周縁端１７と、前記最大厚み部１５との間隔、あるいは周縁端１７と前記最大厚み部１５との間隔を、グラデーション領域Ｇの幅Ｗ１ともいう。
【００２６】
ナノファイバシート１０は、基材層１２を剥離し、ナノファイバ層１１を、肌等の対象物に貼付して使用する。
ナノファイバシート１０は、グラデーション領域Ｇを有するナノファイバ層１１の周縁端の厚みを０．１μｍ以上１０μｍ以下とし、グラデーション領域Ｇの幅Ｗ１を３ｍｍ以上とすることにより、肌等の対象物に貼付した状態において、ナノファイバ層１１の外縁が目立たず、該ナノファイバ層１１を視認し難いものとなる。このようなナノファイバシート１０のナノファイバ層１１を肌に貼付することにより、例えば、肌のシミや皺を効果的に隠蔽することができ、しかもナノファイバ層１１の存在が認識され難い。また、肌に貼付したナノファイバ層１１の上からファンデーション等の化粧料を付着させても、ナノファイバ層１１の外縁（周縁端）が目立ち難く、肌に馴染んだ見た目となり、自然な仕上がりとなる。
【００２７】
他方、厚みが一定のナノファイバ層からなる化粧用シートを貼付すると、該化粧用シートの外縁が目立ち、該化粧用シートの存在が容易に認識されてしまうことがあり、また肌に貼付した前記化粧用シートの上からファンデーション等の化粧料を付着させると、前記外縁が一層目立つとともに、肌とは異なる色味を呈することがあり、前記化粧用シートを視認し易くなる。また、ナノファイバ層の最大厚みが小さいほど、シミや皺を隠蔽する効果が得られ難くなる。
【００２８】
シミや皺を隠蔽する効果をより確実に奏させる観点から、グラデーション領域Ｇにおける最大厚み部１５の厚みＤ３は、好ましくは５．１μｍ以上、より好ましくは１０μｍ以上であり、また好ましくは５００μｍ以下、より好ましくは４００μｍ以下、さらに好ましくは１００μｍ以下であり、また好ましくは５．１μｍ以上５００μｍ以下、より好ましくは１０μｍ以上４００μｍ以下、さらに好ましくは１０μｍ以上１００μｍ以下である。
また、上記と同様の観点から、ナノファイバ層１１の頂点位置における厚みは、前記最大厚み部１５の厚みＤ３の好ましい範囲内であることが好ましい。
【００２９】
上述したようにグラデーション領域Ｇは、ナノファイバシート１０の厚み方向Ｚに沿う断面において傾斜している。肌に貼付したナノファイバ層１１をより目立ち難くする観点から、グラデーション領域Ｇの傾斜角度θ（図４参照）は、好ましくは０．００１°以上、より好ましくは０．００２°以上であり、また好ましくは１０°以下、より好ましくは８°以下であり、また好ましくは０．００１°以上１０°以下、より好ましくは０．００２°以上８°以下である。グラデーション領域Ｇの傾斜角度θは、前記直交線に沿う断面において、ナノファイバ層の周縁端１７及びグラデーション領域Ｇの最大厚み部１５を結ぶ仮想直線Ｌｐの水平面に対する傾斜角度である（図４参照）。前記の傾斜角度θはグラデーション領域Ｇにおける最大厚み部１５の厚みＤ３、グラデーション領域Ｇの幅Ｗ１、及びナノファイバ層１１の周縁端１７と最大厚み部１５との厚みの差Ｄ２から換算することができる。前記周縁端１７及び前記最大厚み部１５は、前述した〔周縁端の厚みの測定方法〕及び〔グラデーション領域の特定方法〕により特定することができる。
【００３０】
肌のシミや皺の隠蔽効果を向上させ、且つナノファイバ層をより目立たなくさせる観点から、グラデーション領域Ｇにおける最大厚み部１５の厚みＤ３（図２参照）の周縁端１７の厚みＤ１に対する比率（Ｄ３／Ｄ１）は、５０００以下であることが好ましく、４０００以下であることが更に好ましい。例えば５０以上であることが好ましく、１００以上であることが更に好ましい。また、５０以上５０００以下であることが好ましく、１００以上４０００以下であることが更に好ましい。
また、上記と同様の観点から、ナノファイバ層１１の頂点位置における厚みは、周縁端１７の厚みＤ１に対する比率が、前記Ｄ３／Ｄ１の好ましい範囲内であることが好ましい。
【００３１】
上記と同様の観点から、グラデーション領域Ｇにおける周縁端１７と最大厚み部１５との厚みの差Ｄ２（図２参照）は、好ましくは５μｍ以上、より好ましくは１０μｍ以上であり、また好ましくは５００μｍ以下、より好ましくは４００μｍ以下であり、また好ましくは５μｍ以上５００μｍ以下、より好ましくは１０μｍ以上４００μｍ以下である。グラデーション領域Ｇの最大厚み部１５は、グラデーション領域の内方端、即ち前記傾斜領域の内方端である。グラデーション領域Ｇの内方端と周縁端との厚みの差は、同領域Ｇの周縁端１７と最大厚み部１５との厚みの差Ｄ２に相当する。
【００３２】
ナノファイバ層の肌への貼付性を向上させる観点から、ナノファイバ層１１の平面視形状が、曲率が異なる複数の曲線部分を輪郭に含む形状、複数の直線部分を輪郭に含む形状、又は該曲線部分と該直線部分とを輪郭に含む形状であることが好ましい。例えば、曲率が異なる複数の曲線部分を輪郭に含む形状としては、平面視形状が、楕円形等の曲率が複数種類の曲線部分を含む形状や、曲率の異なる複数の曲線部分が凹凸を形成する形状（図１参照）等が挙げられる。また、複数の直線部分を輪郭に含む形状としては、平面視形状が矩形、三角形、四角形、六角形等の多角形状や、矢印形、星形等が挙げられる。更に、曲線部分と直線部分とを輪郭に含む形状としては、扇形、涙形、半円形、ハート形等が挙げられる。このような形状のナノファイバ層１１は、顔等のような複雑な形状に追従し易く、貼付し易い。
【００３３】
前記貼付性をより向上させる観点から、平面視におけるナノファイバ層１１の輪郭線は、該輪郭線の全長のうちの半分超の長さの部分が曲線によって構成されていることが好ましい。この場合、対象物の表面に対するナノファイバ層１１の追従性をより向上させる観点から、平面視におけるナノファイバ層１１の輪郭線は、該輪郭線の全長のうち、好ましくは６０％以上、より好ましくは７０％以上、さらに好ましくは８０％以上の長さの部分が曲線によって構成されており、該輪郭線の全長が曲線によって構成されていることがさらに一層好ましい。前記平面視におけるナノファイバ層１１の輪郭線は、前述の〔周縁端の厚みの測定方法〕における平面輪郭曲線により特定することができる。
【００３４】
基材層１２とはナノファイバシートの保形性を維持可能な層であり、単一の層であってもよく、多層であってもよい。
基材層１２としては、例えばポリオレフィン系の樹脂やポリエステル系の樹脂を始めとする合成樹脂製のフィルムや、不織布等の繊維シートを用いることができる。基材層１２を、ナノファイバ層１１に対して剥離可能に積層する場合には、フィルムにおけるナノファイバ層１１との対向面に、シリコーン樹脂の塗布やコロナ放電処理などの剥離処理を施しておくことが、剥離性を高める観点から好ましい。また、剥離性を高める観点から、合成樹脂製のフィルム等を基材層１２として用いる場合、該フィルムの表面に、粉又は粒を散布させて形成される粉又は粒の層を設けることが好ましい。
【００３５】
本実施形態のナノファイバシート１０は、使用前はナノファイバ層１１と基材層１２とが一体化しているが、使用時にナノファイバ層１１と基材層１２とを層間剥離させて、基材層１２を取り除く。ナノファイバ層１１と基材層１２とを剥離する作業性を向上させる観点から、基材層１２は通気性を有していることが好ましい。これにより、ナノファイバ層１１と基材層１２との間に空気が入り、ナノファイバ層１１と基材層１２とを剥離し易くすることができる。
【００３６】
通気性を有する基材層１２としては、繊維シート、スポンジを用いることが好ましい。具体的には繊維シートは、各種の不織布、織布、編み地、紙、メッシュシート及びそれらの積層体などである。不織布としては、例えばメルトブローン不織布、スパンボンド不織布、エアスルー不織布及びスパンレース不織布などを用いることができるが、これらに限られない。これらの不織布やメッシュシートを構成する繊維ないしストランドは、その太さが、ナノファイバの範疇であってもよく、あるいはそれよりも太いものであってもよい。また、繊維としては、繊維形成性の合成樹脂からなる繊維や、コットン及びパルプなどのセルロース系の天然繊維を用いることができる。スポンジは、具体的には合成樹脂又は天然樹脂を発砲させた多孔性材料、例えば発泡樹脂からなるものである。合成樹脂又は天然樹脂としては、例えばウレタン、ポリエチレン、メラミン、天然ゴム、クロロプレンゴム、エチレンプロピレンゴム、ニトリルゴム、シリコーンゴム、フッ素ゴムなどを用いることができるが、これらに限られない。発泡樹脂は通気性を有する形態を形成し得るものであれば、種々の材料を用いることができる。
ナノファイバ層１１を肌に容易に貼付する観点から、基材層１２は不織布であることが好ましい。
【００３７】
ナノファイバ層１１に隣接して配置されている基材層１２は、ナノファイバの繊維径よりも大きな幅の複数の凹部又は凸部をナノファイバ層１１と対向する面に有していることが好ましい。斯かる構成は、基材層１２が通気性を有していない場合に、ナノファイバ層１１と基材層１２とを剥離する作業性を向上させる点で有利である。
【００３８】
基材層１２の厚さは、好ましくは５μｍ以上、より好ましくは１０μｍ以上であり、また好ましくは２０ｍｍ以下、より好ましくは１５ｍｍ以下であり、また好ましくは５μｍ以上２０ｍｍ以下、より好ましくは１０μｍ以上１５ｍｍ以下である。
【００３９】
ナノファイバシート１０は、美容液等の液成物をナノファイバ層１１が含んだ状態で使用されてもよい。この場合、美容液等の液成物によってナノファイバ層１１が溶解することを防止する観点から、ナノファイバ層１１は水不溶性であることが好ましい。水不溶性とは、１気圧・２３℃の環境下において、ナノファイバ層１１を１ｇ秤量したのちに、１０ｇのイオン交換水に浸漬し、２４時間経過後、浸漬したナノファイバ層１１の０．５ｇ超が溶解しない性質を有するものをいい、好ましくは０．８ｇ超が溶解しない性質を有するものをいう。言い換えると、水不溶性とは、１気圧・２３℃の環境下において、ナノファイバ層１１を１ｇ秤量したのちに、１０ｇのイオン交換水に浸漬し、２４時間経過後、浸漬したナノファイバ層１１の０．５ｇ未満が溶解する性質を有するものをいい、好ましくは０．２ｇ未満が溶解する性質を有するものをいう。
【００４０】
ナノファイバ層１１は、繊維形成可能な高分子化合物を含むナノファイバが堆積することにより形成される。ナノファイバ層１１を水不溶性にする観点から、ナノファイバ層１１は、繊維形成可能な高分子化合物として、水不溶性高分子化合物のナノファイバを含むことが好ましい。斯かる構成により、ナノファイバ層に化粧料に用いられる水溶性成分を含ませても、該ナノファイバ層１１の保形性を維持することができる。水不溶性高分子化合物としては、例えばナノファイバ形成後に不溶化処理できる完全鹸化ポリビニルアルコール、架橋剤と併用することでナノファイバ形成後に架橋処理できる部分鹸化ポリビニルアルコール、ポリ（Ｎ−プロパノイルエチレンイミン）グラフト−ジメチルシロキサン／γ−アミノプロピルメチルシロキサン共重合体等のオキサゾリン変性シリコーン、ツエイン（とうもろこし蛋白質の主要成分）、あるいはポリ乳酸（ＰＬＡ）、ポリエチレンテフタレート樹脂、ポリブチレンテフタレート樹脂等のポリエステル樹脂、ポリアクリロニトリル樹脂、ポリメタクリル酸樹脂等のアクリル樹脂、ポリスチレン樹脂、ポリビニルブチラール樹脂、ポリウレタン樹脂、ナイロン等のポリアミド樹脂、ポリイミド樹脂、ポリアミドイミド樹脂などが挙げられる。これらの水不溶性高分子化合物は単独で又は２種以上を組み合わせて用いることができる。
【００４１】
ナノファイバ層１１は、水溶性高分子化合物のナノファイバを含んでいてもよい。水溶性高分子化合物としては、プルラン、ヒアルロン酸、コンドロイチン硫酸、ポリ−γ−グルタミン酸、変性コーンスターチ、β−グルカン、グルコオリゴ糖、ヘパリン、ケラト硫酸等のムコ多糖、セルロース、ペクチン、キシラン、リグニン、グルコマンナン、ガラクツロン、サイリウムシードガム、タマリンド種子ガム、アラビアガム、トラガントガム、大豆水溶性多糖、アルギン酸、カラギーナン、ラミナラン、寒天（アガロース）、フコイダン、メチルセルロース、ヒドロキシプロピルセルロース、ヒドロキシプロピルメチルセルロース等の天然高分子、部分鹸化ポリビニルアルコール（架橋剤と併用しない場合）、低鹸化ポリビニルアルコール、ポリビニルピロリドン（ＰＶＰ）、ポリエチレンオキサイド、水溶性ナイロン、水溶性ポリエステル、ポリアクリル酸ナトリウム等の合成高分子などが挙げられる。これらの水溶性高分子化合物は単独で又は２種以上を組み合わせて用いることができる。
【００４２】
ナノファイバ層１１は、上述した水不溶性高分子化合物及び水溶性高分子化合物以外の他の高分子化合物を含んでいてもよい。他の高分子化合物としては一般に、ポリプロピレン、ポリエチレン、ポリスチレン、ポリビニルアルコール、ポリウレタン、ポリエチレンオキサイド、ポリエチレンテレフタレート、ポリブチレンテレフタレート、ポリエチレンナフタレート、ポリ−ｍ−フェニレンテレフタレート、ポリ−ｐ−フェニレンイソフラテート、ポリフッ化ビニリデン、ポリフッ化ビニリデン−ヘキサフルオロプロピレン共重合体、ポリ塩化ビニル、ポリ塩化ビニリデン−アクリレート共重合体、ポリアクリロニトリル、ポリアクリロニトリル−メタクリレート共重合体、ポリカーボネート、ポリアリレート、ポリエステルカーボネート、ナイロン、アラミド、ポリカプロラクトン、ポリ乳酸、ポリグリコール酸、コラーゲン、ポリヒドロキシ酪酸、ポリ酢酸ビニル、ポリペプチド等が挙げられる。これらの高分子化合物は単独で又は複数混合して用いることができる。
【００４３】
ナノファイバ層１１を水不溶性にする場合、ナノファイバ層１１に含まれる水不溶性高分子化合物は該ナノファイバ層１１の全質量に対して好ましくは５０質量％超、より好ましくは８０質量％以上であり、ナノファイバ層１１に含まれる水溶性高分子化合物は該ナノファイバ層１１の全質量に対して好ましくは５０質量％未満、より好ましくは２０質量％以下である。
【００４４】
ナノファイバ層１１は、ナノファイバのみから構成されていてもよく、あるいはナノファイバに加えて他の成分を含んでいてもよい。他の成分としては、ナノファイバ以外の物質であって、化粧料に用いられる成分を用いることができる。例えば、薬用成分、保湿成分、各種ビタミン、香料、紫外線防御剤、界面活性剤、着色顔料、体質顔料、染料、安定剤、防腐剤、及び酸化防止剤などが挙げられる。これらの成分は単独で使用することもでき、あるいは２種以上を組み合わせて使用することもできる。
ナノファイバ層１１がナノファイバに加えて他の成分を含んでいる場合には、ナノファイバ層１１に占めるナノファイバの含有量は、好ましくは４０質量％以上９５質量％以下、より好ましくは７０質量％以上９０質量％以下である。
ナノファイバ層１１における他の成分の含有量は、好ましくは５質量％以上６０質量％以下、より好ましくは１０質量％以上３０質量％以下である。
【００４５】
ナノファイバ層１１が、他の成分を含むナノファイバによって形成されている場合、例えば、当該ナノファイバは、水溶性高分子化合物と他の成分とが水に完全に溶解した状態下で混合して調製することによって得られる。また、前記ナノファイバは、中空部を有するナノファイバを用いて、他の成分を乳化した乳化成分を該中空部に含有させることでも得られる。他の成分の反応の種類によっては、ナノファイバに単独で含有させてもよく、２種以上の成分を含有させてもよい。
【００４６】
肌のシミや皺を効果的に隠蔽する観点から、ナノファイバ層１１の内方領域Ｍの坪量は０．０１ｇ／ｍ２以上、より好ましくは０．１ｇ／ｍ２以上であり、また好ましくは５０ｇ／ｍ２以下、より好ましくは４０ｇ／ｍ２以下であり、また好ましくは０．０１ｇ／ｍ２以上５０ｇ／ｍ２以下、より好ましくは０．１ｇ／ｍ２以上４０ｇ／ｍ２以下である。ナノファイバ層１１の内方領域Ｍの坪量は、内方領域Ｍから１０ｍｍ×１０ｍｍの測定片を切り出し、はかりで該測定片の質量を計量し、該測定片の面積（１００ｍｍ２）で除法して算出することで測定することができる。また、上記と同様の観点から、ナノファイバ層１１の頂点位置における坪量は、前記内方領域Ｍの坪量の好ましい範囲内であることが好ましい。
【００４７】
上述した本実施形態において、内方領域Ｍはその全域に亘って厚みが実質的に一定であったが、内方領域Ｍは、図５及び図６に示すように、位置によって厚みが異なっていてもよい。図５及び図６に示す実施形態は、矛盾しない限り、上述した実施形態のナノファイバシートの説明が適宜適用される。図５に示すナノファイバシート１０ａは、内方領域Ｍの第１面Ｓ１側に深さがそれぞれ異なる複数の凹部１８を有している。内方領域Ｍの凹部１８における厚みＤ５（図５参照）は、グラデーション領域Ｇの最大厚み部１５の厚みＤ３より小さい。ナノファイバ層１１の密着性を向上させる観点から、内方領域Ｍの凹部１８における厚みＤ５（図５参照）は、前記最大厚み部１５の厚みＤ３に対して、好ましくは５０％以上、より好ましくは６０％以上であり、また好ましくは１００％以下、より好ましくは９０％以下であり、また好ましくは５０％以上１００％以下、より好ましくは６０％以上９０％以下である。
また、ナノファイバ層１１のシミや皺の隠蔽性を向上させる観点から、内方領域Ｍの凹部１８における厚みＤ５（図５参照）が、好ましくは５．１μｍ以上、より好ましくは１０μｍ以上、好ましくは５００μｍ以下、より好ましくは４００μｍ以下であり、また、好ましくは５．１μｍ以上５００μｍ以下、より好ましくは１０μｍ以上４００μｍ以下である。内方領域Ｍの凹部１８における厚みＤ５が凹部１８毎に異なる場合、内方領域Ｍの凹部１８における厚みＤ５の最小値が上記の範囲内であることが好ましい。
【００４８】
また、内方領域Ｍは、図６に示すナノファイバシート１０ｂのように、厚みがグラデーション領域Ｇの最大厚み部１５より大きい部分を形成する凹部１９ａの他に、厚みが該最大厚み部１５より小さい部分を形成する凹部１９ｂを有していてもよい。以下、内方領域Ｍにおいて、グラデーション領域Ｇの最大厚み部１５よりも厚みが大きい部分を形成する凹部１９ａを浅凹部１９ａともいい、グラデーション領域Ｇの最大厚み部１５よりも厚みが小さい部分を形成する凹部１９ｂを深凹部１９ｂともいう。この内方領域Ｍは、浅凹部１９ａよりも外方であって、内方領域Ｍの周縁に沿うように深凹部１９ｂが形成されている。更に内方領域Ｍは、深凹部１９ｂの底部から内方に向かって漸次厚みが増加している。即ち、図６に示す実施形態においてナノファイバ層１１は、その周縁に沿って形成されたグラデーション領域Ｇ１と、該グラデーション領域Ｇ１よりも内方側であり、且つ内方領域Ｍの周縁に沿うように形成されたグラデーション領域Ｇ２とを有している。
【００４９】
ナノファイバ層１１のシミや皺の隠蔽性を向上させる観点から、内方領域Ｍは、浅凹部１９ａにおける厚みＤ７（図６参照）が、グラデーション領域Ｇの最大厚み部１５の厚みＤ３よりも大きいことを前提として、好ましくは５．１μｍ以上、より好ましくは１０μｍ以上であり、また好ましくは５００μｍ以下、より好ましくは４００μｍ以下であり、また好ましくは５．１μｍ以上５００μｍ以下、より好ましくは１０μｍ以上４００μｍ以下である。内方領域Ｍの浅凹部１９ａにおける厚みＤ７が浅凹部毎に異なる場合、該厚みＤ７の最小値が上記の範囲内であることが好ましい。
【００５０】
上記と同様の観点から、内方領域Ｍは、最大厚み部１５の厚みＤ３及び浅凹部１９ａにおける厚みＤ７よりも深凹部１９ｂにおける厚みＤ９が小さいことを前提として、深凹部１９ｂにおける厚みＤ９（図６参照）が、好ましくは５．１μｍ以上、より好ましくは１０μｍ以上であり、また好ましくは５００μｍ以下、より好ましくは４００μｍ以下であり、また好ましくは５．１μｍ以上５００μｍ以下、より好ましくは１０μｍ以上４００μｍ以下である。内方領域Ｍの深凹部１９ｂにおける厚みＤ９が深凹部毎に異なる場合、該厚みＤ９の最小値が上記の範囲内であることが好ましい。
【００５１】
ナノファイバ、即ち繊維が基材層上に直接堆積された場合、ナノファイバ層１１が隣接して基材層１２に配される。ナノファイバ層１１と基材層１２は隣接して配されていなくてもよく、例えば、後述する図７に示すように、対象物の表面に貼付け可能な粘着層が基材層１２とナノファイバ層１１との間に介在していてもよい。
また、ナノファイバシートを肌に容易に貼付する観点から、ナノファイバシートは、対象物の表面に貼付け可能な粘着層１３を備えることが好ましい。粘着層１３は、ナノファイバ層１１を肌等の対象物に取り付けるために用いられる。粘着層１３は、基材層１２とナノファイバ層１１との間、即ちナノファイバ層１１の第２面Ｓ２側に配されていてもよく、又はナノファイバ層１１の基材層１２とは反対側の面、即ちナノファイバ層１１の第１面Ｓ１側に配されていてもよい。
粘着層１３の粘着力を維持する観点から、図７に示すように、粘着層１３はナノファイバ層１１の第２面Ｓ２側に配されていることが好ましい。図７に示すナノファイバシート１０ｃは、粘着層１３と基材層１２との層間を剥離した後、該粘着層１３を肌に貼付して使用される。
粘着層１３がナノファイバ層１１の第１面Ｓ１側に配されたナノファイバシートは、基材層１２とナノファイバ層１１との層間を剥離した後、あるいは剥離する前に、粘着層１３を肌に貼付して使用される。
【００５２】
粘着層１３を構成する粘着剤としては、オキサゾリン変性シリコーン系や、アクリル樹脂系、オレフィン樹脂系、合成ゴム系等の粘着剤を用いることができる。粘着力を高く保つ観点から、粘着層１３を構成する粘着剤としては、アクリル樹脂系を用いることが好ましい。
【００５３】
粘着層１３における粘着剤の厚みは特に制限されない。ナノファイバ層１１を肌により確実に貼付し、且つナノファイバシートの肌触りや使用感を向上させる観点から、粘着層１３における粘着剤の厚みは、好ましくは１０ｎｍ以上であり、より好ましくは５０ｎｍ以上であり、また好ましくは１００μｍ以下であり、より好ましくは５０μｍ以下であり、また好ましくは１０ｎｍ以上１００μｍ以下であり、より好ましくは５０ｎｍ以上５０μｍ以下である。
【００５４】
ナノファイバシート１０ｃにおいて、ナノファイバ層１１、基材層１２、粘着層１３のうち何れかが剥離可能であってもよく、各層がそれぞれ独立して剥離可能になっていてもよい。具体的には、基材層１２と、粘着層１３及びナノファイバ層１１との間が剥離可能であってもよく、基材層１２及び粘着層１３と、ナノファイバ層１１との間が剥離可能であってもよく、それぞれの層が独立して剥離可能であってもよい。剥離可能な層を形成するためには、剥離対象の層と剥離対象でない層との間にファンデルワールス力や静電力等を発生させた状態下で積層したり、剥離対象の層における剥離対象でない層と対向する面にシリコーン樹脂の塗布やコロナ放電処理等の剥離処理を施したりすることで行うことができる。
【００５５】
次に本発明のナノファイバシートの使用方法をその好ましい実施形態に基づき図面を参照しながら説明する。図８（ａ）〜（ｃ）に、図１に示すナノファイバシート１０を用いた、ナノファイバシートの使用方法の一実施態様を示す。
【００５６】
ナノファイバシート１０の使用方法においては、該ナノファイバシート１０を対象物の表面に付着、即ち貼付させて使用する。ナノファイバシート１０の対象物は、ナノファイバ層１１の貼付対象物である。前記対象物は、主としてヒトの皮膚（肌）であるがその他に、歯、歯茎、毛髪、非ヒト哺乳類の皮膚（肌）、歯、歯茎、枝や葉等の植物表面等が挙げられる。図８（ａ）〜（ｃ）に示す使用方法においては、顔の目の下の部位にナノファイバシート１０を貼付して使用するが、貼付する位置はこれに限られない。
【００５７】
ナノファイバシート１０はその使用時において、ナノファイバ層１１の第１面Ｓ１又は第２面Ｓ２が対象物の表面と対向するように、ナノファイバ層１１を該表面に当接させ、付着させる。例えば、図８（ａ）に示すように、ナノファイバシート１０のナノファイバ層１１の第１面Ｓ１を肌に付着させる。この場合、基材層１２側の面が肌とは反対側となる。
ナノファイバシートが上述した粘着層を備える場合、ナノファイバ層１１の粘着層側の面と対象物の表面とが対向するように、該粘着層を該表面に付着させる。即ち、ナノファイバシートが粘着層を備える場合、ナノファイバ層１１は、粘着層１３を介して対象物の表面に貼付される。
【００５８】
図８に示すナノファイバシート１０の使用方法では、対象物の表面にナノファイバ層１１を付着させた後、図８（ｂ）に示すように、該ナノファイバ層１１から基材層１２を剥離して除去する。これにより、図８（ｃ）に示すように、対象物の表面にはナノファイバ層１１のみが貼付される。
【００５９】
対象物の表面に前記ナノファイバ層を当接させ、且つ該ナノファイバ層を液状物で湿潤させた状態で使用することが好ましい。前記「湿潤させた状態」とは、ナノファイバ層１１に液成物を含ませることで、該ナノファイバ層１１を湿らせた状態を意味する。
液状物は、２０℃において液状の物質のことを意味する。液状物としては、例えば水、水溶液及び水分散液等の液体、増粘剤で増粘されたジェル状物、２０℃で液体又は固体の油、該油を１０質量％以上含有する油剤、及び、該油とノニオン性界面活性剤等の界面活性剤とを含む乳化物（Ｏ／Ｗエマルジョン、Ｗ／Ｏエマルジョン）などが挙げられる。
【００６０】
上述の液状物が２０℃で液体のポリオールを含む場合、該ポリオールとしては、例えばエチレングリコール、プロピレングリコール、１，３−ブタンジオール、ジプロピレングリコール、重量平均分子量が２０００以下のポリエチレングリコール、グリセリン及びジグリセリンから選ばれる一種又は二種以上が挙げられる。
【００６１】
上述の液状物が２０℃において液体の油を含む場合、該油としては、流動パラフィン、スクワラン、スクワレン、ｎ−オクタン、ｎ−ヘプタン、シクロヘキサン、軽質イソパラフィン、及び流動イソパラフィンから選ばれる一種又は二種以上の炭化水素油；ミリスチン酸オクチルドデシル、ミリスチン酸ミリスチル、ステアリン酸イソセチル、イソステアリン酸イソセチル、セテアリルイソノナノエート、アジピン酸ジイソブチル、セバシン酸ジ２−エチルヘキシル、ミリスチン酸イソプロピル、パルミチン酸イソプロピル、リンゴ酸ジイソステアリル、ジカプリン酸ネオペンチルグリコール、安息香酸（炭素数１２〜１５）アルキル等の直鎖又は分岐鎖の脂肪酸と、直鎖又は分岐鎖のアルコール又は多価アルコールからなるエステル、及びトリ（カプリル酸・カプリン酸）グリセリンなどのトリグリセリン脂肪酸エステル（トリグリセライド）から選ばれる一種又は二種以上のエステル油；ジメチルポリシロキサン、ジメチルシクロポリシロキサン、メチルフェニルポリシロキサン、メチルハイドロジェンポリシロキサン及び高級アルコール変性オルガノポリシロキサンから選ばれる一種又は二種以上のシリコーン油等が挙げられる。これらは単独で用いてもよく二種以上を複数組み合わせて用いてもよい。
【００６２】
上述の液状物が２０℃において固体の油を含む場合、該油としては、ワセリン、セタノール、ステアリルアルコール、及びセラミド等から選ばれる一種又は二種以上が挙げられる。
【００６３】
ナノファイバ層１１を前述の液状物で湿潤させた状態で使用する方法としては、対象物の表面を液状物で湿潤させた状態で、該表面にナノファイバ層１１を付着させる方法（１）や、対象物の表面にナノファイバ層１１を付着させた状態で、該ナノファイバ層１１を液状物で湿潤させる方法（２）、ナノファイバ層１１を液状物で湿潤させた状態で、対象物の表面にナノファイバ層を付着させる方法（３）等が挙げられる。対象物の表面とナノファイバ層１１の表面とを接触させる前後で、これら表面の何れかに液状物を適用させて湿潤させると、ナノファイバ層が水分を吸収し、ナノファイバ層１１がより透明化して、その周縁端１７をより目立たなくさせることができる。
前記方法（１）において、液状物を適用して湿潤させた対象物の表面に、ナノファイバ層１１を接触させると、ナノファイバ層１１の毛管力によって、対象物の表面の液状物をナノファイバ層１１に移行させることができる。
【００６４】
前記方法（１）〜（３）の何れかにおいて、対象物の表面又は対象物の表面に貼付されたナノファイバ層１１を液状物で湿潤させた状態にするためには、液状物を該表面に塗布又は噴霧すればよい。塗布又は噴霧される液状物としては、ナノファイバシート１０を付着させる温度において液体成分を含み、且つその温度における粘度（Ｅ型粘度計を用いて測定される粘度）が５０００ｍＰａ・ｓ程度以下の粘性を有する物質が用いられる。そのような液状物としては、例えば水、水溶液、２０℃において液状のエステル油、炭化水素油、シリコーン油、グリセリンやプロピレングリコール等の２０℃において液状のポリオール、及びこれらから選ばれる１種又は２種以上を含む水分散液等が挙げられる。また、Ｏ／Ｗエマルション等の乳化液、増粘性多糖類等をはじめとする各種の増粘剤で増粘された水性液等も液状物として用いることができる。
【００６５】
本実施態様におけるナノファイバシートの使用方法では、前述のように、ナノファイバ層１１を対象物の表面に貼り付けて使用する。本使用方法は、ナノファイバ層１１を対象物の表面に貼り付けて、該対象物の外観、又は表面状態を改善する目的で使用される。例えば、対象物が肌である場合、ナノファイバ層１１を肌に貼り付けて、肌のシミや皺を隠蔽することにより、肌の外観を改善することができる。また、ナノファイバ層１１を肌に貼り付けて、ファンデーションののり、即ちファンデーションの塗布具合を良好にすることで、肌の表面状態を改善することができる。
【００６６】
次に本発明のナノファイバシートの製造方法を、その好ましい実施形態に基づき図面を参照しながら説明する。図９には、図１に示すナノファイバ層１１の製造方法に用いられる電界紡糸装置の一実施形態が模式的に示されている。図９に示す電界紡糸装置１００は、原料液を吐出するノズル２０と、該ノズル２０との間に電界を生じさせる対向電極３０と、原料液から生成されたナノファイバＦを集積する捕集部４０と、ノズル２０を移動させる移動機構５０とを具備している。原料液は、ナノファイバの原料樹脂の溶液又は分散液を意味する。
【００６７】
電界紡糸装置１００は、原料樹脂の溶液又は分散液（以下、これらを総称して「原料液」ともいう。）をノズル２０から吐出して、電界紡糸によって細径の繊維Ｆを形成する。ノズル２０は、後述する移動機構５０に取り付けられている。ノズル２０は、原料液供給部（不図示）から供給される原料液を吐出する部材であり、該原料液供給部と原料液供給路（不図示）を介して繋がっている。原料液供給部は、圧力負荷装置等の公知の手段によって、原料液をノズル２０に定量的に供給可能になされており、さらに原料液をノズル２０に連続的に又は断続的に供給する。
【００６８】
本実施形態においてノズル２０は、金属などの導電性材料から構成されており、電圧印加部３２と電気的に接続されている。即ち、ノズル２０は正又は負の電圧が印加できるようになっている。
【００６９】
対向電極３０は、金属等の導電性材料から構成される部材であり、ノズル２０と対向するように配されている。対向電極３０は、直流高圧電源などの電圧印加部３２と電気的に接続されて、電圧が印加できるようになっている。これにより、ノズル２０と対向電極３０との間に電界を生じさせることができるようになっている。また、対向電極３０は、直流高圧電源などの電圧印加部３２と電気的に接続されて、電圧も印加できる。本実施形態において対向電極３０は、後述する捕集部４０でもある。
【００７０】
電界紡糸装置１００では、ノズル２０に正電圧を印加するか、対向電極３０に負電圧を印加するか、又はこれらの両方を行って、ノズル２０と対向電極３０との間に電位差を生じさせる。ノズル２０に負電圧を印加するか、対向電極３０に正電圧を印加するか、又はこれらの両方を行って、ノズル２０と対向電極３０との間に電位差を生じさせることも好ましい。ノズル２０と対向電極３０との間に加わる電位差、即ちノズル２０と捕集部４０との間に加わる電位差は、原料液の帯電性を向上させる観点から、１ｋＶ以上、特に１０ｋＶ以上とすることが好ましく、放電を防止する観点から、１００ｋＶ以下、特に５０ｋＶ以下とすることが好ましい。
【００７１】
捕集部４０は、原料液を電気的に延伸して生成したナノファイバＦを集積する部材である。本実施形態において捕集部４０は、ノズル２０と対向するように配されている。また、前記捕集部４０は、前述の対向電極３０であり、接地又は電圧印加部３２と電気的に接続されて、電圧が印加できるようになっている。即ち、本実施形態においてはノズル２０と捕集部４０との間に電界を生じさせることができるようになっている。
【００７２】
移動機構５０は、ノズル２０を平面方向に移動可能に構成されている。本実施形態において移動機構５０は、ノズル２０を保持するスライダ５１と、Ｘ軸方向及びＹ軸方向それぞれに沿うレール５３，５５とを備え、該レール５５上を該レール５３が移動し、該レール５３上をスライダ５１が移動する。移動機構５０は、制御部（不図示）と電気的に接続されており、制御部に入力されたノズルの移動軌道のデータに基づき、あるいは操作者がコントローラーを介して制御部に入力した操作信号に基づき、ノズル２０を移動させながら、ナノファイバＦを捕集部４０上に堆積させることが可能になされている。制御部には、ノズルの移動軌道のデータが入力されているか、又は入力可能になされている。制御部への前記移動軌道のデータの入力は、ＵＳＢメモリ等の記録媒体を介して入力可能であってもよいし、インターネットやイントラネット等のネットワークを介して入力可能であってもよい。
【００７３】
本実施形態において電界紡糸装置１００は、非導電性材料から構成される台６０を具備し、該台６０の上には対向電極３０である捕集部４０が載置されている。移動機構５０は、台６０が配された範囲内において、ノズル２０を平面方向に移動可能になされている。
【００７４】
本実施形態のナノファイバシートの製造方法では、上述した構成を具備する電界紡糸装置１００を用いて、電界紡糸法により原料液から生じたナノファイバＦを捕集部上に堆積させる。電界ノズル２０と対向電極３０との間に電界を生じさせた状態下で、ノズル２０に原料液を供給し、該ノズルから原料液を吐出させる。この際、電界紡糸装置１００は、移動機構５０によってノズル２０を移動させながら、原料液を吐出させる。吐出された原料液は、電気的斥力、原料液に含まれる溶媒の蒸発を繰り返して、ナノファイバＦを形成しながら対向電極３０に引き寄せられるように紡糸される。前記ナノファイバは対向電極３０でもある捕集部４０に堆積し、ナノファイバの堆積体を形成する。この堆積体がナノファイバ層１１となる。
【００７５】
原料液としては、繊維形成可能な高分子化合物が溶媒に溶解又は分散した溶液を用いることができる。繊維形成可能な高分子化合物としては、上述したナノファイバの高分子化合物が用いられる。
【００７６】
原料液には前記高分子化合物以外に、無機物粒子、有機物粒子、植物エキス、界面活性剤、油剤、イオン濃度を調整するための電解質等を適宜配合することができる。
原料液の溶媒としては、水、メタノール、エタノール、１−プロパノール、２−プロパノール、ヘキサフルオロイソプロパノール、１−ブタノール、イソブチルアルコール、２−ブタノール、２−メチル−２−プロパノール、テトラエチレングリコール、トリエチレングリコール、ジベンジルアルコール、１，３−ジオキソラン、１，４−ジオキサン、メチルエチルケトン、メチルイソブチルケトン、メチル−ｎ−ヘキシルケトン、メチル−ｎ−プロピルケトン、ジイソプロピルケトン、ジイソブチルケトン、アセトン、ヘキサフルオロアセトン、フェノール、ギ酸、ギ酸メチル、ギ酸エチル、ギ酸プロピル、安息香酸メチル、安息香酸エチル、安息香酸プロピル、酢酸メチル、酢酸エチル、酢酸プロピル、フタル酸ジメチル、フタル酸ジエチル、フタル酸ジプロピル、塩化メチル、塩化エチル、塩化メチレン、クロロホルム、ｏ−クロロトルエン、ｐ−クロロトルエン、四塩化炭素、１，１−ジクロロエタン、１，２−ジクロロエタン、トリクロロエタン、ジクロロプロパン、ジブロモエタン、ジブロモプロパン、臭化メチル、臭化エチル、臭化プロピル、酢酸、ベンゼン、トルエン、ヘキサン、シクロヘキサン、シクロヘキサノン、シクロペンタン、ｏ−キシレン、ｐ−キシレン、ｍ−キシレン、アセトニトリル、テトラヒドロフラン、Ｎ，Ｎ−ジメチルホルムアミド、ピリジン等が挙げられる。これらの溶媒は単独で又は複数混合して用いることができる。
【００７７】
上述したナノファイバ層１１は、基材層１２となるシート状物に、直接又は粘着層を介して積層される。ナノファイバ層１１及び基材層１２は、接着剤を用いた接着、圧着、超音波シールによる接合、レーザーによる融着、ヒートシールによる熱融着等の固着により一体化される。また、ナノファイバシートが粘着層を備える場合、ナノファイバ層１１及び基材層１２、並びに基材層１２及び粘着層の何れか一方又は双方は、前記固着により一体化される。
【００７８】
ナノファイバ層１１が、上述したように内方領域Ｍにおける厚みが大きく、グラデーション領域Ｇにおける厚みが一方向に向かって漸次増加している場合、グラデーション領域Ｇを容易に形成する観点から、ノズル２０を平面方向に移動させながら繊維Ｆを堆積することが好ましく、ノズル２０が所定の周回軌道を描くように、該ノズル２０を平面方向に移動させながら繊維Ｆを堆積することがより好ましい。例えば、繊維Ｆの堆積位置が部分的に重複する軌道を描くようにノズル２０を移動させて繊維Ｆを堆積すること、または繊維Ｆの堆積時間若しくは堆積量を堆積位置毎に異ならせながらノズル２０を移動させて繊維Ｆを堆積することが挙げられる。これにより、ナノファイバＦ（繊維）の堆積量を部分的に異ならせることができ、一方向に繊維Ｆの堆積量が漸次増加した堆積量分布を有するグラデーション領域Ｇを形成することができる。特にグラデーション領域Ｇを効率的に形成する観点から、ナノファイバＦの堆積時間を堆積位置毎に異ならせながらノズル２０を移動させてナノファイバＦを堆積することが好ましい。また、ノズル２０に代えて、対向電極３０を平面方向に移動させてもよい。
【００７９】
上述したナノファイバシートは、ノズル２０又は対向電極３０を移動させず、ナノファイバＦ（繊維）の紡糸方向を変化させ、繊維Ｆの堆積量が漸次増加するグラデーション領域Ｇを形成して、製造してもよい。例えば、ノズル２０に、空気流を噴出する空気流噴出部を備え、繊維Ｆの堆積位置が所望の位置となるよう、空気流を繊維Ｆに吹きつけながら堆積することが挙げられる。
【００８０】
ノズル２０の先端の形態（不図示）、即ち吐出孔の横断面形状は、特に制限されず、例えば円状の平面又は鋭角部を有するように形成されていてもよい。図９に示すように、ノズル２０を円柱状とした場合、繊維Ｆの堆積を効率的に行う観点から、ノズル２０の先端における直径は０．１ｍｍ以上２０ｍｍ以下が好ましく、０．１ｍｍ以上１５ｍｍ以下であることが好ましい。
原料液供給路の供給端は、ノズル２０の近傍に配置されていることが好ましく、例えばノズル２０から１０ｍｍ以内の範囲に供給端を配置することが好ましい。
【００８１】
グラデーション領域Ｇを容易に形成する観点から、電界紡糸装置１００におけるノズル２０の先端と対向電極３０との離間距離は、好ましくは３０ｍｍ以上、より好ましくは５０ｍｍ以上とすることができ、また、好ましくは３５０ｍｍ以下、より好ましくは３００ｍｍ以下とすることができる。
【００８２】
以上の説明は、電界紡糸法によってナノファイバを製造し、基材層の一面にナノファイバを堆積させてナノファイバシートを製造することに関するものであったが、本発明は、ナノファイバ以外の繊維、例えばナノファイバよりも太い繊維に適用することができる。また本発明は静電スプレーによって製造され、捕集部によって捕集される粒子にも適用することができる。
【００８３】
詳細には、本発明は、基材層と、該基材層の一方の面に配置された極薄シートとを備える積層シートを包含する。極薄シートは、繊維又は粒子の堆積物から構成されていることが好ましい。つまり極薄シートは、繊維シート又はフィルム状シートであることが好ましい。極薄シートを構成する繊維又は粒子は、該繊維又は粒子の原料液をノズルから吐出させ、該原料液から生じさせることができる。原料液から繊維を生じさせる場合、その方法に特に制限はなく、例えば溶融紡糸法を採用することができる。
原料液から生じた繊維の太さは例えば１０ｎｍ以上とすることが好ましく、０．１μｍ以上とすることが更に好ましく、０．３μｍ以上とすることが一層好ましい。また原料液から生じた繊維の太さは、３０μｍ以下とすることが好ましく、３μｍ以下とすることが更に好ましく、１μｍ以下とすることが一層好ましい。原料液から生じた繊維の太さは、特に、１０ｎｍ以上３０μｍ以下とすることが好ましく、０．１μｍ以上３μｍ以下とすることが更に好ましく、０．３μｍ以上１μｍ以下とすることが一層好ましい。
原料液に含まれる繊維の原料は、上述したナノファイバ層１１を構成する原料と同様とすることができる。
【００８４】
一方、粒子の大きさは例えば０．０１μｍ以上とすることが好ましく、０．１μｍ以上とすることが更に好ましく、１μｍ以上とすることが一層好ましい。また粒子の大きさは、２００μｍ以下とすることが好ましく、１００μｍ以下とすることが更に好ましく、１０μｍ以下とすることが一層好ましい。粒子の大きさは、特に、０．０１μｍ以上２００μｍ以下とすることが好ましく、０．１μｍ以上１００μｍ以下とすることが更に好ましく、１μｍ以上１０μｍ以下とすることが一層好ましい。粒子の大きさは、レーザー回折散乱式粒度分布測定法による累積体積５０容量％における体積累積粒径Ｄ５０で表される。
原料液に含まれる粒子の原料は、ナノファイバを構成する原料と同様とすることができる。
【００８５】
極薄シートは、それが繊維の堆積物から構成されている場合及び粒子の堆積物から構成されている場合の何れであっても、その厚みが５．１μｍ以上であることが好ましく、１０μｍ以上であることが更に好ましく、また極薄シートは、その厚みが５００μｍ以下であることが好ましく、４００μｍ以下であることが更に好ましい。特に極薄シートは、その厚みが５．１μｍ以上５００μｍ以下であることが好ましく、１０μｍ以上４００μｍ以下であることが更に好ましい。
【００８６】
積層シートにおいては、基材層と極薄シートとは剥離可能に積層されている。上述したナノファイバシート１０と同様に、積層シートは粘着層を備えていることが好ましい。粘着層は、基材層と極薄シートとの間、又は極薄シートの基材層とは反対側の面に配されていることが好ましい。
【００８７】
極薄シートは、該極薄シートが適用される被適用部位に応じた輪郭形状を有していることが好ましい。極薄シートが適用される被適用部位に特に制限はなく、上述したナノファイバシート１０と同様に、例えばヒトの身体の表面部位（すなわち皮膚）、歯、歯茎、毛髪、非ヒト哺乳類の皮膚（肌）、歯、歯茎、あるいは、枝や葉等の植物表面等が挙げられるが、これらの被適用部位に限られない。
【００８８】
極薄シートを例えばヒトの身体の表面部位に適用する場合には、用途に応じた輪郭形状、又は該表面部位に応じた輪郭形状を有するように極薄シートを形成することが好ましい。例えば極薄シートを目の下の部位に適用する場合には、該極薄シートとして、図１に示すような、屈曲部を一箇所有する長円形の輪郭を有するものを用いることがフィット性の向上の観点から好ましい。同様の観点から、極薄シートを頬に適用する場合には、該極薄シートとして、各角が丸みを帯びているか、及び／又は、各辺が外方に向けて弧状になっている三角形の輪郭を有するものを用いることが好ましい。更に同様の観点から、極薄シートを額に適用する場合には、該極薄シートとして、略楕円形の輪郭を有するものを用いることが好ましい。また、例えばヒトの身体の表面におけるシミやほくろ、肌色むらを補正する用途で極薄シートを用いる場合、円形、楕円、角の丸い四角形又はそれらの組合せ形状を用いることができる。
【００８９】
極薄シートがどのような輪郭形状を有する場合であっても、該極薄シートの輪郭線は、該輪郭線の全長のうちの半分超の長さの部分が曲線によって構成されていることが、該極薄シートと、該極薄シートが適用される部位とのフィット性が向上する観点から好ましい。この利点を一層顕著なものとする観点から、極薄シートの輪郭線は、該輪郭線の全長のうちの６０％以上、特に７０％以上、とりわけ８０％以上の長さの部分が曲線によって構成されていることが好ましい。極薄シートの輪郭線がすべて曲線によって構成されていてもよい。斯かる輪郭線は、前述の〔周縁端の厚みの測定方法〕における平面輪郭曲線により特定することができる。
【００９０】
極薄シートは、その周縁端から内方に向かって厚みが漸次増加する、テーパー状の周縁領域を有している。「テーパー状」とは、極薄シートをその厚み方向に沿って見たときの周縁領域の断面形状のことである。「テーパー状の周縁領域」は、先に述べた「グラデーション領域Ｇ」と同じ意味である。
【００９１】
テーパー状の周縁領域は、極薄シートの周縁端から内方に向かって幅５ｍｍ以内の領域に形成されていることが好ましい。「テーパー状の周縁領域の幅」とは、先に説明したナノファイバシートにおけるグラデーション領域Ｇにおける幅Ｗ１と同じ意味である。テーパー状の周縁領域の幅は、該周縁領域の何れにおいても同じであってもよく、あるいは位置によって異なっていてもよい。テーパー状の周縁領域の幅が位置によって異なっている場合、最小幅が５ｍｍ以内であることが好ましい。
【００９２】
極薄シートは、テーパー状の周縁領域よりも内方の位置に、該周縁領域で囲まれた内方領域も有している。内方領域は、周縁領域と異なり厚みが実質的に一定の領域である。極薄シートの厚みというときには、内方領域での厚みを意味する。内方領域の厚み、すなわち極薄シートの厚みは５．１μｍ以上とすることが好ましく、１０μｍ以上とすることが更に好ましい。また極薄シートの厚みは、５００μｍ以下とすることが好ましく、４００μｍ以下とすることが更に好ましい。極薄シートの厚みは、特に、５．１μｍ以上５００μｍ以下とすることが好ましく、１０μｍ以上４００μｍ以下とすることが更に好ましい。
【００９３】
上述のとおり内方領域は厚みが実質的に一定の領域である。したがって内方領域は、位置によって厚みが若干異なっていることが許容される。例えば平均厚みに対して±２５％程度の範囲で厚みが異なることが許容される。
【００９４】
極薄シートの厚み方向に沿う断面において、内方領域は、その幅が好ましくは１００ｍｍ以下であり、更に好ましくは５０ｍｍ以下であり、一層好ましくは３０ｍｍ以下である。内方領域の幅の最小値は好ましくは０ｍｍであり、すなわち内方領域が存在していなくてもよい。「内方領域の幅」とは、先に説明したナノファイバシートにおける「内方領域Ｍの幅Ｗ２」（図２参照）と同じ意味である。
【００９５】
極薄シートにおける内方領域の厚み及び周縁領域の厚みは、先に説明した〔ナノファイバ層の三次元形状の測定方法〕、〔周縁端の厚みの測定方法〕、〔グラデーション領域の特定方法〕に従い測定できる。この測定方法は、先に説明したナノファイバシートにおけるグラデーション領域Ｇの厚み及び内方領域Ｍの厚みの測定にも適用できる。
【００９６】
積層シートにおける基材層は、極薄シートの周縁端から外方に向かって延出する領域（この領域を「延出領域」ともいう。）を有していることが好ましい。このことは、先に説明したナノファイバシート１０において、図１ないし図３に示すとおり、基材層１２が、ナノファイバ層１１の周縁端から外方に向かって延出する領域を有していることと同じである。積層シートにおける基材層が延出領域を有していることで、基材層からの極薄シートの剥離を容易に行うことができる。
【００９７】
積層シートにおける基材層は、極薄シートの周縁端の全域から延出していてもよく、あるいは該周縁域の一部から延出していてもよい。何れの場合であっても、延出領域の延出の程度は位置によって異なっていてもよく、あるいは同じであってもよい。基材層は、極薄シートの周縁端の全域から延出しており、且つ延出領域の延出の程度が位置によらず同じである場合には、極薄シートの輪郭形状と、基材層の輪郭形状とは略相似形となる。両者の輪郭形状が相似形である利点は次のとおりである。極薄シートは、その厚みが非常に薄いので目視が容易でない場合がある。これに対して、極薄シートの輪郭形状と、基材層の輪郭形状とは略相似形であると、目視が容易な基材層の輪郭形状を視認することで、極薄シートの存在及び基材シートからの剥離を容易に行うことができる。
【００９８】
上述した実施形態に関し、本発明は更に以下のナノファイバシート、その使用方法、及び積層シートを開示する。
＜１＞
基材層と、該基材層の一方の面側に配された高分子化合物のナノファイバを含むナノファイバ層とを備えるナノファイバシートであって、
前記ナノファイバ層は、その周縁端の厚みが０．１μｍ以上１０μｍ以下であり、且つ該周縁端から内方に向かって漸次厚みが増加するグラデーション領域を３ｍｍ以上有している、ナノファイバシート。
【００９９】
＜２＞
前記周縁端の厚みは、０．３μｍ以上、好ましくは０．５μｍ以上であり、また９μｍ以下、好ましくは８μｍ以下であり、また０．３μｍ以上９μｍ以下、好ましくは０．５μｍ以上８μｍ以下である、前記＜１＞に記載のナノファイバシート。
＜３＞
前記グラデーション領域における内方端である最大厚み部の厚みＤ３は、好ましくは５．１μｍ以上、より好ましくは１０μｍ以上であり、また好ましくは５００μｍ以下、より好ましくは４００μｍ以下であり、また好ましくは５．１μｍ以上５００μｍ以下、より好ましくは１０μｍ以上４００μｍ以下である、前記＜１＞又は＜２＞に記載のナノファイバシート。
＜４＞
前記グラデーション領域の傾斜角度は、０．００１°以上、好ましくは０．００２°以上であり、また１０°以下、好ましくは８°以下であり、また０．００１°以上１０°以下、好ましくは０．００２°以上８°以下である、前記＜１＞〜＜３＞の何れか１に記載のナノファイバシート。
＜５＞
前記グラデーション領域における内方端と前記周縁端との差が５μｍ以上である、前記＜１＞〜＜４＞の何れか１に記載のナノファイバシート。
＜６＞
前記グラデーション領域における内方端と前記周縁端との厚みの差は、５μｍ以上、好ましくは１０μｍ以上であり、また５００μｍ以下、好ましくは４００μｍ以下であり、また５μｍ以上５００μｍ以下、好ましくは１０μｍ以上４００μｍ以下である、前記＜１＞〜＜５＞の何れか１に記載のナノファイバシート。
＜７＞
前記グラデーション領域における内方端である最大厚み部の厚みＤ３の前記周縁端の厚みＤ１に対する比率（Ｄ３／Ｄ１）は、５０以上、好ましくは１００以上であり、また５０００以下、好ましくは４０００以下であり、また５０以上５０００以下、好ましくは１００以上４０００以下である、前記＜１＞〜＜６＞の何れか１に記載のナノファイバシート。
＜８＞
前記ナノファイバ層の平面視形状が、曲率が異なる複数の曲線部分を輪郭に含む形状、複数の直線部分を輪郭に含む形状、又は該曲線部分と該直線部分とを輪郭に含む形状である、前記＜１＞〜＜７＞の何れか１に記載のナノファイバシート。
＜９＞
前記ナノファイバ層が前記基材層に隣接して配置されており、前記基材層は通気性を有している、前記＜１＞〜＜８＞の何れか１に記載のナノファイバシート。
＜１０＞
前記ナノファイバ層が前記基材層に隣接して配置されており、前記基材層は、ナノファイバの繊維径よりも大きな幅の複数の凹部又は凸部を該ナノファイバ層と対向する面に有している、前記＜１＞〜＜９＞の何れか１に記載のナノファイバシート。
＜１１＞
前記基材層がスポンジである、前記＜１＞〜＜１０＞の何れか１に記載のナノファイバシート。
【０１００】
＜１２＞
前記ナノファイバ層は水不溶性である前記＜１＞〜＜１１＞の何れか１に記載のナノファイバシート。
＜１３＞
前記ナノファイバ層に含まれる水不溶性高分子化合物は５０質量％超、好ましくは８０質量％以上であり、該ナノファイバ層に含まれる水溶性高分子化合物は好ましくは５０質量％未満、より好ましくは２０質量％以下である、前記＜１２＞に記載のナノファイバシート。
＜１４＞
前記ナノファイバ層がナノファイバに加えて他の成分を含み、該ナノファイバ層に占めるナノファイバの含有量が、４０質量％以上９５質量％以下、好ましくは７０質量％以上９０質量％以下であり、
前記ナノファイバ層における他の成分の含有量が、５質量％以上６０質量％以下、好ましくは１０質量％以上３０質量％以下である、前記＜１＞〜＜１３＞の何れか１に記載のナノファイバシート。
＜１５＞
前記ナノファイバ層は、前記グラデーション領域に囲まれた内方領域とを有し、該内方領域は凹部を有しており、
前記内方領域の前記凹部における厚みは、前記最大厚み部の厚みに対して、５０％以上、好ましくは６０％以上であり、また１００％以下、好ましくは９０％以下であり、また５０％以上１００％以下、好ましくは６０％以上９０％以下である、前記＜１＞〜＜１４＞の何れか１に記載のナノファイバシート。
＜１６＞
前記内方領域の前記凹部における厚みが、５．１μｍ以上、好ましくは１０μｍ以上であり、また５００μｍ以下、好ましくは４００μｍ以下であり、また５．１μｍ以上５００μｍ以下、好ましくは１０μｍ以上４００μｍ以下である、前記＜１５＞に記載のナノファイバシート。
＜１７＞
前記内方領域は、前記凹部として、前記グラデーション領域の内方端である最大厚み部よりも厚みが大きい部分を形成する浅凹部と、該最大厚み部よりも厚みが小さい部分を形成する深凹部とを有しており、
前記内方領域の前記浅凹部における厚みは、５．１μｍ以上、好ましくは１０μｍ以上であり、また５００μｍ以下、好ましくは４００μｍ以下であり、また５．１μｍ以上５００μｍ以下、好ましくは１０μｍ以上４００μｍ以下である、前記＜１５＞又は＜１６＞に記載のナノファイバシート。
＜１８＞
前記深凹部における厚みが、５．１μｍ以上、好ましくは１０μｍ以上であり、また５００μｍ以下、より好ましくは４００μｍ以下であり、また、５．１μｍ以上５００μｍ以下、より好ましくは１０μｍ以上４００μｍ以下である、前記＜１７＞に記載のナノファイバシート。
＜１９＞
対象物の表面に貼付け可能な粘着層を備えており、
該粘着層が、前記基材層と前記ナノファイバ層との間、又は前記ナノファイバ層の前記基材層とは反対側の面に配されている、前記＜１＞〜＜１５＞の何れか１に記載のナノファイバシート。
＜２０＞
前記＜１＞〜＜１５＞の何れか１に記載のナノファイバシートの使用方法であって、
対象物の表面に前記ナノファイバ層が貼付された状態において、該ナノファイバ層を湿潤させた状態で使用する、ナノファイバシートの使用方法。
＜２１＞
対象物の表面を液状物で湿潤させた状態で、該表面に前記ナノファイバ層を付着させる、前記＜２０＞に記載のナノファイバシートの使用方法。
＜２２＞
対象物の表面に前記ナノファイバ層を付着させた状態で、該ナノファイバ層を液状物で湿潤させる、前記＜２０＞に記載のナノファイバシートの使用方法。
＜２３＞
前記ナノファイバ層を液状物で湿潤させた状態で、対象物の表面に前記ナノファイバ層を付着させる、前記＜２０＞に記載のナノファイバシートの使用方法。
【０１０１】
＜２４＞
基材層と、該基材層の一方の面に配置された厚み５．１μｍ以上５００μｍ以下の極薄シートとを備える積層シートであって、
前記極薄シートは、該極薄シートが適用される部位に応じた輪郭形状を有しており、
前記極薄シートは、その周縁端から内方に向かって厚みが漸次増加するテーパー状の周縁領域を有しており、
前記基材層は、前記極薄シートの前記周縁端から外方に向かって延出する領域を有している、積層シート。
＜２５＞
前記極薄シートは、ヒトの身体の表面部位に応じた輪郭形状を有している、前記＜２４＞に記載の積層シート。
＜２６＞
前記極薄シートは、高分子化合物のナノファイバを含むナノファイバ層により形成されている、前記＜２４＞又は＜２５＞に記載の積層シート。
＜２７＞
前記極薄シートの周縁端の厚みは、０．１μｍ以上１０μｍ以下である、前記＜２４＞〜＜２６＞の何れか１に記載の積層シート。
＜２８＞
前記テーパー状の周縁領域は、前記極薄シートの前記周縁端から内方に向かって幅５ｍｍ以内の領域に形成されている、前記＜２４＞〜＜２７＞の何れか１に記載の積層シート。
＜２９＞
前記極薄シートの輪郭線は、該輪郭線の全長のうちの半分超の長さの部分が曲線によって構成されている、前記＜２４＞〜＜２８＞の何れか１に記載の積層シート。
【実施例】
【０１０２】
以下、実施例により本発明を更に詳細に説明する。しかしながら本発明の範囲は、かかる実施例に制限されない。特に断らない限り、「％」は「質量％」を意味する。
【０１０３】
〔実施例１〜９〕
図１に示すように、曲率の異なる複数の曲線部分が凹凸を形成する平面視形状のナノファイバ層をグラデーション領域の幅が３ｍｍ以上、または４ｍｍ以上になるように製造した。このナノファイバ層は、その平面視形状における最大長さが３０ｍｍであった。具体的には、上述した製造方法によりポリビニルブチラール（ＰＶＢ；積水化学工業株式会社製、Ｓ−ＬＥＣ  Ｂ  ＢＭ−１）のナノファイバからなるナノファイバ層を形成した。ナノファイバの太さは１００ｎｍであった。ナノファイバ層は、ＰＶＢを１２％含み、エタノールを６１．２５％、１−ブタノールを２６．２５％、４級塩系界面活性剤（花王株式会社製、商品名「サニゾールＣ」）０．５％を含む原料液を用いて、エレクトロスピニング法によって形成した。エレクトロスピニング法の実施条件は、電圧３０ｋＶ、ノズルの先端と対向電極との離間距離２００ｍｍ、吐出量１ｍｌ／ｈとした。電界紡糸による繊維の堆積は、ノズルを平面方向に移動させながら行った。得られたナノファイバ層について、上述した測定方法により、ナノファイバ層の周縁端の厚みＤ１、グラデーション領域の幅Ｗ１、最大厚み部１５の厚みＤ３を測定した。また、傾斜角度θはグラデーション領域Ｇにおける周縁端１７と最大厚み部１５との厚みの差Ｄ２と、グラデーション領域Ｇの幅Ｗ１とから算出した。測定結果及び計算結果を下記表１に示す。実施例１〜５における個々のナノファイバ層は、該ナノファイバ層の全域においてグラデーション領域の幅Ｗ１が目視で等しいものであった。また実施例６〜９における個々のナノファイバ層は、該ナノファイバ層の全域においてグラデーション領域の幅Ｗ１が目視で等しいものであった。また、何れの実施例においても、ナノファイバ層は、平面視における輪郭線の全長のうち曲線によって構成された部分が占める割合（％）が１００％であった。即ち、ナノファイバ層は、平面視における輪郭線の全長が曲線によって構成されているものであった。
【０１０４】
［比較例１及び２］
ナノファイバ層は、ＰＶＢを１２％、エタノールを８８．０％含む原料液を用いた点、及びナノファイバ層の周縁端の厚みを１２μｍ又は１５μｍとした点、グラデーション領域Ｇの最大厚み部の厚みＤ３を１５μｍ又は２０μｍとした点以外は実施例１と同様の条件でエレクトロスピニング法によって形成した。ナノファイバの太さは５００ｎｍであった。測定結果を下記表１に示す。
【０１０５】
〔評価〕
実施例及び比較例で得られたナノファイバ層について、肌に貼り付けた状態における、ナノファイバ層の視認性及びファンデーションを塗布したナノファイバ層の外観を以下の方法で評価した。それらの評価結果を下記表１に示す。
【０１０６】
〔ナノファイバ層の視認性〕
被験者の上腕内側部に、５ｍＬ／ｃｍ２の美容液（商品名：ライズ  ローション  ＩＩ（さっぱり）、花王株式会社製）を付与して湿潤状態にし、その部位に、ナノファイバ層の第１面、即ち隆起した面を付着させた。次いで、貼付したナノファイバ層を目視し、その視認性の評価を以下の基準で行った。評価結果を表１に示す。
Ａ：ナノファイバ層全体の透明度が高く、ナノファイバ層を視認し難くする点で非常に優れている。
Ｂ：ナノファイバ層の周縁端に透明度があり、ナノファイバ層を視認し難くする点で優れている。
Ｃ：ナノファイバ層の透明度が低く、容易に視認可能であり、ナノファイバ層を視認し難くする点で優れていない。
【０１０７】
〔ファンデーションを塗布したナノファイバ層の外観〕
上記〔ナノファイバ層の視認性〕にて、肌に貼り付けたナノファイバ層の上から、０．７１ｍｇ／ｃｍ２のパウダーファンデーション（商品名：ソフィーナ  プリマヴィスタ  パウダーファンデーション＜モイストタッチ＞  ベージュオークル０５、花王株式会社製）を塗布した。次いで、ナノファイバ層を目視し、その外観の評価を以下の基準で行った。評価結果を表１に示す。
Ａ：ナノファイバ層が周囲の肌に馴染み、自然な仕上がりである。
Ｂ：ナノファイバ層の周縁が目立って周囲の肌に馴染まず、不自然な仕上がりである。
【０１０８】
【表１】
2020090097.tif 000003
【０１０９】
表１に示すように、各実施例におけるナノファイバ層は、肌に貼付した状態で視認し難く、上からファンデーションを塗布しても肌に馴染んで自然な仕上がりとなる。これに対し、各比較例におけるナノファイバ層は、肌に貼付するとその存在が目立ち、視認可能である。さらに各比較例におけるナノファイバ層は、上からファンデーションを塗布すると、周囲の肌とは異なる色味を呈するため、肌に馴染まず、不自然な仕上がりとなる。
【０１１０】
ナノファイバ層を肌に貼り付けた状態において、該ナノファイバ層による肌のシミや皺の隠蔽性、及びナノファイバ層の上からファンデーションを塗布した場合のナノファイバ層による肌のシミや皺の隠蔽性について、以下の方法を用いて評価した。
【０１１１】
〔シミや皺の隠蔽性〕
上記〔ファンデーションを塗布したナノファイバ層の外観〕と同様の方法により、肌のシミや皺のある部位に、ナノファイバ層を貼付し、その上からファンデーションを塗布した。次いで当該部位におけるシミや皺を目視し、その隠蔽性の評価を以下の基準で行った。
３：肌のシミや皺が見えなくなるほど隠蔽される。
２：肌のシミや皺がうっすらと見えるが、視認し難い。
１：肌のシミや皺が容易に視認可能である。
【０１１２】
上記〔シミや皺の隠蔽性〕の評価は、実施例４のナノファイバ層と、実施例１０のナノファイバ層とを用いて行った。実施例１０のナノファイバ層は、グラデーション領域の最大厚み部の厚みＤ３を５０μｍとした以外は、実施例４と同様の方法により製造した。評価結果を以下の表２に示す。
【０１１３】
【表２】
2020090097.tif 000004
【０１１４】
本発明におけるナノファイバ層は、該ナノファイバ層の上からファンデーションを塗布することで、その隠蔽性は向上する。例えば、実施例４及び１０では、シミや皺を効果的に隠すことができた。また、グラデーション領域の最大厚み部の厚みを増加させることにより、シミや皺を見えなくなるほど隠蔽することができた。
【０１１５】
[参考例]
実施例１と同様の手順にて、頂点位置における厚みが４１μｍであるナノファイバ層を製造した。斯かるナノファイバ層は、平面視における輪郭が図１に示すものと同様のものであった。製造したナノファイバ層について、前述した方法で三次元形状データを取得し、これに基づいて断面輪郭曲線を示すグラフを求めた。得られたグラフのうち、図１のＩＩ−ＩＩ線の位置に対応する断面の断面輪郭曲線を図１０に示す。図１０に、断面輪郭曲線とともに、ナノファイバ層の周縁端ＣＰ、グラデーション領域Ｇ、及び頂点位置ＣＴを示す。図１０に示す断面輪郭曲線において、周縁端の厚みＤ１は４．５μｍであり、グラデーション領域は該周縁端ＣＰから頂点位置までシグモイド曲線状に厚みが増加するものであった。
【符号の説明】
【０１１６】
１０  ナノファイバシート
１１  ナノファイバ層
１２  基材層
１３  粘着層
１５  最大厚み部
１７  ナノファイバ層の周縁端
Ｇ    グラデーション領域
２０  ノズル
３０  対向電極
４０  捕集部
１００  電界紡糸装置
Ｆ    繊維
【図１】
2020090097.tif 000005
【図２】
2020090097.tif 000006
【図３】
2020090097.tif 000007
【図４】
2020090097.tif 000008
【図５】
2020090097.tif 000009
【図６】
2020090097.tif 000010
【図７】
2020090097.tif 000011
【図８】
2020090097.tif 000012
【図９】
2020090097.tif 000013
【図１０】
2020090097.tif 000014
【図１１】
2020090097.tif 000015
【手続補正書】
【提出日】令和2年3月31日(2020.3.31)
【手続補正１】
【補正対象書類名】特許請求の範囲
【補正対象項目名】全文
【補正方法】変更
【補正の内容】
【特許請求の範囲】
【請求項１】
基材層と、該基材層の一方の面側に配された高分子化合物のナノファイバを含むナノファイバ層とを備え、該ナノファイバ層が対象物の表面に貼付されて使用されるナノファイバシートであって、
前記ナノファイバ層は、その周縁端の厚みが０．１μｍ以上１０μｍ以下であり、且つ該周縁端から内方に向かって漸次厚みが増加するグラデーション領域を３ｍｍ以上有している、ナノファイバシート。
【請求項２】
前記ナノファイバ層は、前記グラデーション領域と、該グラデーション領域に囲まれた内方領域とを有しており、
前記内方領域は、該内方領域における厚みが実質的に一定であるか、又は位置によって厚みが異なっている、請求項１に記載のナノファイバシート。
【請求項３】
基材層と、該基材層の一方の面側に配された高分子化合物のナノファイバを含むナノファイバ層とを備えるナノファイバシートであって、
前記ナノファイバ層は、その周縁端の厚みが０．１μｍ以上１０μｍ以下であり、且つ該周縁端から内方に向かって漸次厚みが増加するグラデーション領域を３ｍｍ以上有しており、
前記基材層における前記ナノファイバ層と対向する面が平坦である、ナノファイバシート。
【請求項４】
基材層と、該基材層の一方の面側に配された高分子化合物のナノファイバを含むナノファイバ層とを備えるナノファイバシートであって、
前記ナノファイバ層は、その周縁端の厚みが０．１μｍ以上１０μｍ以下であり、且つ該周縁端から内方に向かって漸次厚みが増加するグラデーション領域を３ｍｍ以上有しており、
前記ナノファイバ層が前記基材層に剥離可能に積層されている、ナノファイバシート。
【請求項５】
基材層と、該基材層の一方の面側に配された高分子化合物のナノファイバを含むナノファイバ層とを備えるナノファイバシートであって、
前記ナノファイバ層は、その周縁端の厚みが０．１μｍ以上１０μｍ以下であり、且つ該周縁端から内方に向かって漸次厚みが増加するグラデーション領域を３ｍｍ以上有しており、
前記基材層が、前記ナノファイバ層の周縁端から外方に向かって延出する領域を有している、ナノファイバシート。
【請求項６】
前記グラデーション領域における内方端と前記周縁端との厚みの差が５μｍ以上である、請求項１〜５の何れか１項に記載のナノファイバシート。
【請求項７】
前記ナノファイバ層の平面視形状が、曲率が異なる複数の曲線部分を輪郭に含む形状、複数の直線部分を輪郭に含む形状、又は該曲線部分と該直線部分とを輪郭に含む形状である、請求項１〜６の何れか１項に記載のナノファイバシート。
【請求項８】
前記ナノファイバ層が前記基材層に隣接して配置されており、前記基材層は通気性を有している、請求項１〜７の何れか１項に記載のナノファイバシート。
【請求項９】
前記ナノファイバ層が前記基材層に隣接して配置されており、前記基材層は、ナノファイバの繊維径よりも大きな幅の複数の凹部又は凸部を該ナノファイバ層と対向する面に有している、請求項１〜８の何れか１項に記載のナノファイバシート。
【請求項１０】
前記ナノファイバ層は水不溶性である、請求項１〜９の何れか１項に記載のナノファイバシート。
【請求項１１】
対象物の表面に貼付け可能な粘着層を備えており、
該粘着層が、前記基材層と前記ナノファイバ層との間、又は前記ナノファイバ層の前記基材層とは反対側の面に配されている、請求項１〜１０の何れか１項に記載のナノファイバシート。
【請求項１２】
基材層と、該基材層の一方の面側に配された高分子化合物のナノファイバを含むナノファイバ層とを備え、該ナノファイバ層は、その周縁端の厚みが０．１μｍ以上１０μｍ以下であり、且つ該周縁端から内方に向かって漸次厚みが増加するグラデーション領域を３ｍｍ以上有しているナノファイバシートの使用方法であって、
対象物の表面に前記ナノファイバ層を当接させ、且つ該ナノファイバ層を湿潤させた状態で使用する、ナノファイバシートの使用方法。
【請求項１３】
対象物の表面を液状物で湿潤させた状態で、該表面に前記ナノファイバ層を付着させる、請求項１２に記載のナノファイバシートの使用方法。
【請求項１４】
対象物の表面に前記ナノファイバ層を付着させた状態で、該ナノファイバ層を液状物で湿潤させる、請求項１２に記載のナノファイバシートの使用方法。
【請求項１５】
前記ナノファイバ層を液状物で湿潤させた状態で、対象物の表面に前記ナノファイバ層を付着させる、請求項１２に記載のナノファイバシートの使用方法。
【請求項１６】
基材層と、該基材層の一方の面に配置された厚み５．１μｍ以上５００μｍ以下の極薄シートとを備え、該極薄シートが対象物の表面に貼付されて使用される積層シートであって、
前記極薄シートは、該極薄シートが適用される部位に応じた輪郭形状を有しており、
前記極薄シートは、その周縁端から内方に向かって厚みが漸次増加するテーパー状の周縁領域を有しており、
前記基材層は、前記極薄シートの前記周縁端から外方に向かって延出する領域を有している、積層シート。
【請求項１７】
前記極薄シートは、前記テーパー状の周縁領域と、該周縁領域に囲まれた内方領域とを有しており、
前記内方領域は、該内方領域における厚みが実質的に一定であるか、又は位置によって厚みが異なっている、請求項１６に記載の積層シート。
【請求項１８】
基材層と、該基材層の一方の面に配置された厚み５．１μｍ以上５００μｍ以下の極薄シートとを備える積層シートであって、
前記極薄シートは、該極薄シートが適用される部位に応じた輪郭形状を有しており、
前記極薄シートは、その周縁端から内方に向かって厚みが漸次増加するテーパー状の周縁領域を有しており、
前記基材層は、前記極薄シートの前記周縁端から外方に向かって延出する領域を有しており、
前記基材層における前記極薄シートと対向する面が平坦である、積層シート。
【請求項１９】
基材層と、該基材層の一方の面に配置された厚み５．１μｍ以上５００μｍ以下の極薄シートとを備える積層シートであって、
前記極薄シートは、該極薄シートが適用される部位に応じた輪郭形状を有しており、
前記極薄シートは、その周縁端から内方に向かって厚みが漸次増加するテーパー状の周縁領域を有しており、
前記基材層は、前記極薄シートの前記周縁端から外方に向かって延出する領域を有しており、
前記極薄シートが前記基材層に剥離可能に積層されている、積層シート。
【請求項２０】
前記極薄シートは、ヒトの身体の表面部位に応じた輪郭形状を有している、請求項１６〜１９の何れか１項に記載の積層シート。
【請求項２１】
前記極薄シートは、高分子化合物のナノファイバを含むナノファイバ層により形成されている、請求項１６〜２０の何れか１項に記載の積層シート。
【請求項２２】
前記極薄シートの周縁端の厚みは、０．１μｍ以上１０μｍ以下である、請求項１６〜２１の何れか１項に記載の積層シート。
【請求項２３】
前記テーパー状の周縁領域は、前記極薄シートの前記周縁端から内方に向かって幅５ｍｍ以内の領域に形成されている、請求項１６〜２２の何れか１項に記載の積層シート。
【請求項２４】
前記極薄シートの輪郭線は、該輪郭線の全長のうちの半分超の長さの部分が曲線によって構成されている、請求項１６〜２３の何れか１項に記載の積層シート。